Brevet FR2972388A1 — publié le 20120914

PROCEDE DE REALISATION D'UN SUBSTRAT POUR IMAGE COULEUR LASER ET DOCUMENT IDENTITAIRE METTANT EN OEUVRE CE PROCEDE. DESCRIPTIF Domaine d'application de l'invention: La présente invention a pour but un procédé de réalisation d'un substrat pour image laser couleur, et document identitaire mettant en oeuvre ce procédé. Elle trouve des applications notamment dans les documents identitaires, cartes de crédit, passeports, permis de conduire, badges d'entrée sécurisés, etc. Etat de l'art antérieur: Les documents identitaires à haut niveau de sécurité, sont constituées d'un corps de document, sur lequel des motifs variés (motifs de sécurité, décorations etc..) sont imprimés par des méthodes standard connues de l'homme de l'art. Une feuille de matériau sensible au rayonnement laser c'est-à-dire qui noircit par carbonisation sous l'influence d'un faisceau laser que l'on nommera par la suite feuille de matériau «lasérisable » est soudée sur le corps du document à haute température, et sous une forte pression. Cette étape de soudure s'appelle « lamination » dans le langage professionnel. La feuille de matériau lasérisable, protège les motifs de sécurité et de décoration préalablement imprimés sur le corps du document. Cette feuille de matériau lasérisable est appelée « l'overlay » en langage professionnel. Puis, selon une technique connue, un faisceau laser par carbonisation dans l'overlay, fait apparaître une image noir et blanc qui est souvent la photo d'identité du propriétaire du document sécurisé. La carbonisation laser de l'overlay interdit la contre façon, alors qu'une simple image obtenue par impression jet d'encre ou transfert thermique, par exemple, offre un degré de sécurité bien moindre, car ces encres peuvent être retirées par un procédé chimique ou mécanique. Afin d'assurer une bonne intimité de contact lors de la lamination de l'overlay sur le corps de document, il est pratiqué sur la surface de l'overlay,destinée à être laminée sur le corps du document, une rugosité artificielle. Cette rugosité artificielle, est obtenue par pressage à chaud de l'overlay sur une surface mère ayant la rugosité requise. La rugosité de la mère est alors transférée sur la surface de l'overlay. Cette rugosité a pour but principal d'éviter la formation de petites bulles d'air emprisonnées lors de la lamination. La demande de brevet n° 10 01415 portant le titre « Dispositif de personnalisation d'images latentes encastrées » déposée le 7 avril 2010, décrit une structure comprenant une matrice de sous pixels aux couleurs primaires rouge vert bleu, (que l'on nommera par la suite matrice de sous pixels (R,G,B), (comme red, green, bleu, selon le langage anglo-saxon) permettant de réaliser par carbonisation laser, une image couleur laser, en faisant apparaître les niveaux de gris sur chaque sous pixel formant ainsi une image couleur de haute qualité. La demande de brevet FR 11/00578 déposée le 28 février 2011, portant le titre «Procédé de formation d'une image laser couleur à haut rendement réflectif et document sur lequel une image laser couleur est ainsi réalisée » propose d'imprimer les sous pixels (R,G,B) sur la surface de l'overlay destinée à être laminée sur le corps du document, et de réserver des zones non imprimées entre les sous pixels (R,G,B) afin de renforcer la dominante blanche et la réflectivité des images couleur laser. Cependant, l'impression des sous pixels (R,G,B) sur la surface rugueuse de l'overlay, avant qu'elle ne soit laminée sur le corps de document, dégrade la qualité d'impression des sous pixels (R,G,B). Les surfaces colorées RGB, sont inhomogènes, les contours sont irréguliers, et les couleurs sont mates. Exposé de l'invention La présente invention, a pour but de remédier à cet inconvénient, en proposant un procédé de réalisation d'un substrat pour image laser couleur, et document sécurisé mettant en oeuvre ce procédé. L'invention comprend un overlay sur lequel la matrice de sous pixels (R,G,B) est imprimée sur une surface requise à l'impression, ce substrat présentant par ailleurs la rugosité requise pour un laminage de qualité. Ce but de l'invention, est atteint grâce à la réalisation sur la surface de l'overlay destinée à être laminée, de surfaces lisses aptes à recevoir l'impression de la matrice de sous pixels (R,G,B), et autour de ces surfaces lisses, des surfaces à rugosité requise pour la lamination de l'overlay sur le corps du document. De façon plus précise, l'invention a pour but un procédé de réalisation d'un substrat pour image laser couleur, comprenant une feuille transparente de matériau lasérisable, ayant une face destinée à être laminée sur le corps d'un document identitaire. Sont formées sur cette face, par pressage à chaud, une ou plusieurs surfaces lisses aptes à être imprimées d'une ou plusieurs matrices de sous pixels (R,G,B). Ces surfaces lisses sont entourées de surfaces rugueuses aptes à être laminées sur le corps d'un document identitaire. Selon un autre mode de l'invention, des microcavités, ayant un fond lisse, sont formées par pressage à chaud sur la surface du substrat destinée à être laminée sur le corps du document. Ces microcavités ont la géométrie des sous pixels (R,G,B) et sont aptes à être imprimées sous forme de sous pixels. Lors de l'impression des sous pixels (R,G,B) l'encre aux couleurs rouges, vertes, ou bleues, se loge dans ces microcavités, et en prend la géométrie. Les surfaces entourant les microcavités ont une rugosité requise pour être laminées sur le corps d'un document identitaire, et ne sont pas recouvertes d'encre colorée. Ces surfaces rugueuses entourant les microcavités, après laminage sur le corps d'un document identitaire, assurent la cohésion mécanique de la feuille transparente en matériau lasérisable, sur le corps du document. Les surfaces lisses, les microcavités, et la rugosité les entourant sont obtenues par pressage à chaud sur une surface mère, de la face de la feuille transparente en matériau lasérisable destinée à être laminée sur le corps du document. Une fois laminé, sur le corps du document, le substrat pour image laser couleur sert de couche de protection. Selon des modes de mise en oeuvre particulières : --Avant impression des sous pixels (R,G,B) une couche de vernis réfléchissant est imprimée --Après impression des sous pixels (R,G,B) une couche de vernis réfléchissant est imprimé sur les sous pixels (R,G,B) L'invention concerne également un document mettant en oeuvre le procédé de réalisation d'un substrat pour image laser couleur, décrit précédemment. Le document comprend un corps de document identitaire, une feuille transparente en matériau lasérisable de protection, laminée sur le corps de document identitaire. Sur la face de la feuille transparente destinée à être laminée sur le corps de document, une matrice de sous pixels (R,G,B) est imprimée sur des surfaces lisses formées par pressage à chaud. Ces surfaces lisses sont entourées de surfaces rugueuses qui sont laminées sur le corps du document identitaire. Selon un autre mode de l'invention, sur la face de la feuille transparente lasérisable, destinée à être laminée sur le corps de document, des microcavités ayant un fond lisse, formées par pressage à chaud, sont imprimées de sous pixels (R,G,B) . Lors de l'impression, l'encre aux couleurs RGB des sous pixels (R,G,B) se loge dans ces microcavités, et en prend la géométrie. Les surfaces entourant les microcavités ont une rugosité requise pour leur laminage sur le corps d'un document identitaire, et ne sont pas recouvertes d'encre colorée. Ces surfaces rugueuses entourant les microcavités, après laminage sur le corps d'un document identitaire, assurent la cohésion mécanique du substrat sur le corps du document identitaire. Un faisceau laser, fait apparaître par carbonisation, dans la couche de 20 25 protection transparente lasérisable, les niveaux de gris d'une image laser couleur personnalisée. Selon des modes de mise en oeuvre particulières : - -Une couche de vernis réfléchissant est déposé sur les surfaces lisses avant l'impression des sous pixels (R, G, B) - -Après l'impression des sous pixels (R,G,b) une couche de vernis réfléchissant les recouvre. Présentation des figures : L'invention, apparaîtra mieux après la description qui suit, donnée à titre explicatif et nullement limitatif. Cette description se réfère aux dessins annexés, sur lesquels : - -La figure 1 montre la section d'une feuille de protection lasérisable, selon l'art antérieur. - -La figure 2 montre la section d'un document identitaire comprenant une image laser couler selon l'art antérieur. - -La figure 3 montre la section d'un overlay selon un premier mode de l'invention - -La figure 4 montre la section d'un overlay selon un autre mode de l'invention - -La figure 5 montre la section d'un document 30 identitaire selon un mode de l'invention. Description détaillée La figure 1 montre la section (10) d'un overlay (1) selon l'art antérieur, en matériaux lasérisable transparent. Des matériaux lasérisables sont, à titre d'exemples non limitatifs, des polycarbonates, certains polychlorures de vinyle traités, des acrylonitrille-butadiène-styrènes traités, ou des poly-téréphtalates d'éthylène traités. La face (2) destinée à être laminée sur le corps d'un document identitaire, a une certaine rugosité connue de l'homme de l'art, afin d'éviter la formation de bulles d'air et d'assurer une intimité de contact lors de la lamination. La figure 2, montre la section (20) d'un document identitaire selon l'art antérieur, comprenant le corps (3) du document identitaire, la feuille de protection en matériaux lasérisable (1), qui a été laminée sur le corps du document identitaire (3) par pressage à haute température. Une matrice de sous pixels (R,G,B), (4) est emprisonnée lors du laminage, entre la feuille transparente de protection (1), et le corps (3) du document identitaire. Les sous pixels (R,G,B) sont séparés par une zone transparente non imprimée (T). Un faisceau laser (6), au travers de la couche de protection transparente (1), fait apparaître des surfaces (5) noires, non réfléchissantes, par carbonisation, qui forment les niveaux de gris d'une image couleur laser personnalisée. La figure 3 montre la section d'une feuille transparente de protection lasérisable (1) selon un premier mode de l'invention. Sur la face (2) de la feuille transparente de protection destinée à être laminée sur le corps d'un document identitaire, une ou plusieurs surfaces lisses (33) et une rugosité requise à la lamination, entourant la ou les surfaces lisses (33) ont été formées à chaud par pression sur une surface mère présentant les mêmes profils en négatif. En une seconde étape, une ou plusieurs matrice (4) de sous pixels (R,G,B) est imprimée sur la ou les surfaces lisses (33), selon les techniques d'impression connues de l'homme de l'art. Les aires de la ou des surfaces lisses (33) et de la ou des matrices de sous pixels (R,G,B) (4) sont sensiblement égales. La figure 4 montre la section (40) d'une feuille de protection transparente lasérisable (1) selon un autre mode de l'invention. Les techniques d'impression jet d'encre, ou d'offset par exemple, pour imprimer les sous pixels (R,G,B) ne permettent pas de réaliser de très petits motifs couleurs avec précision. En effet, une fois déposée, l'encre migre plus ou moins sur les bords des motifs. Ainsi, les limites d'impressions d'encre couleur, ne permettent que difficilement d'imprimer des sous pixels ayant des dimensions inférieures à 40pm ou 50pm environ. Certaines images à haute définition nécessitent pourtant des sous pixels plus petits. Pour y remédier, la face (2) de la feuille transparente lasérisable (1) destinée à être laminée sur le corps d'un document identitaire, possède des microcavités (42) ayant un fond lisse, entourées de surfaces rugueuses, adéquates à la lamination. Ces microcavités (42) et la rugosité les entourant, ont été formées par pressage à chaud sur une surface mère présentant les mêmes profils en négatif. Les microcavités (42) ont la forme et la taille des sous pixels (R,G,B). En une seconde étape, les sous pixels (R,G,B sont imprimés dans les microcavités. L'encre ainsi déposée (43) dans ces microcavités (42) épouse la géométrie de ces microcavités. La figure 5, montre la section (50) d'un document identitaire, réalisé à partir du procédé précédemment décrit. Il comprend un corps de document (3), une feuille de protection transparente de matériau laserisable (1). Sur la face (2) de la feuille de protection (1) avant lamination, des microcavités (42), ayant un fond lisse, entourées de surfaces rugueuses ont été pressées à chaud sur une surface mère qui leur a donné ce profil. Dans les microcavités, des sous pixels (R,G,B) ont été imprimés. Les encres colorées rouges, vertes et bleues (43) déposées lors de l'impression, prennent la géométrie des microcavités (42). Selon, un premier mode de l'invention, décrit à la figure 3, les sous pixels sont imprimés sur une ou plusieurs surfaces lisses (33) entourées de surfaces rugueuses. Ces profils sont obtenus par pressage à chaud sur la surface d'une mère qui leur confère ce profil. La feuille de protection transparente (1) est ensuite laminée sur le corps d'un document identitaire (3). Lors de la personnalisation de l'image identitaire, un faisceau laser (6) au travers de la couche de protection transparente (1) génère par carbonisation, les niveaux de gris (5) de l'image personnalisée.30 REVENDICATIONS1. Procédé de réalisation d'un substrat pour 10 image laser couleur, comprenant une feuille transparente de matériau lasérisable (1) ayant une face (2) destinée à être laminée sur le corps d'un document identitaire (3) caractérisé, en ce que sur cette face (2) sont formées par pressage à chaud, une 15 ou plusieurs surfaces lisses (33) aptes à être imprimées d'une ou plusieurs matrices de sous pixels (R,G,B), (4) et sont entourées de surfaces rugueuses aptes à être laminées sur le corps d'un document identitaire. 20 2. Procédé de réalisation d'un substrat pour image laser couleur, selon la revendication (1), caractérisé, en ce que des microcavités (42) ayant un fond lisse, sont formées par pressage à chaud, sur la surface (2) du substrat destiné à être laminée sur le 25 corps du document, ces microcavités ayant la géométrie des sous pixels (R,G,B) et sont aptes à être imprimées sous forme de sous pixels. 3. Procédé de réalisation d'un substrat pour image laser couleur, selon la revendication 2, 30 caractérisé en ce que lors de l'impression des sous pixels (R,G,B) l'encre (43) aux couleurs rouges, vertes ou bleues se loge dans ces microcavités, et en prend la géométrie. 105 4. Procédé de réalisation d'un substrat pour image laser couleur, selon l'une quelconque des revendication 2 et 3, caractérisé, en ce que les surfaces entourant les microcavités ont une rugosité requise pour être laminées sur le corps d'un document identitaire (3) et en ce que ces surfaces rugueuses après laminage sur le corps d'un document identitaire, assurent la cohésion mécanique de la feuille transparente en matériau lasérisable, et le corps du document identitaire (3). 5. Procédé de réalisation d'un substrat pour image laser couleur, selon l'une quelconque des revendication 1 à 4, caractérisé en ce que les sous pixels (R, G, B) sont imprimés sur une couche de vernis réfléchissant. 6. Procédé de réalisation d'un substrat pour image laser couleur, selon l'une quelconque des revendication 1 à 5, caractérisé en ce qu'une couche de vernis réfléchissant est imprimée sur les sous pixels (R, G, B) . 7. Document mettant en oeuvre le procédé de réalisation d'un substrat pour image laser couleur, décrit précédemment, caractérisé en ce que le document comprend un corps de document identitaire (3) une feuille transparente de matériau lasérisable de protection (1), sur la face (2) de cette feuille transparente destinée à être laminée sur le corps de document, une ou plusieurs matrices de sous pixels (R,G,B) sont imprimées sur une ou plusieurs surfaces lisses, formées par pressage à chaud, qui sont entourées de surfaces rugueuses l'ensemble étant laminé sur le corps du document identitaire (3) et en ce qu'un faisceau laser (6) fait apparaître par carbonisation, dans la couche de protectiontransparente lasérisable (1) les niveaux de gris (5) d'une ou plusieurs images laser couleur personnalisées. 8. Document mettant en oeuvre le procédé de réalisation d'un substrat pour image laser couleur, décrit précédemment, selon la revendication 7, caractérisé en ce que la face de la feuille transparente lasérisable, comprend des microcavités formées par pressage à chaud, ayant un fond lisse, dans lesquelles sont imprimées des sous pixels (R,G,B), l'encre (43) aux couleurs rouges vertes et bleues, des sous pixels (R,G,B) se loge dans ces microcavités, et en prend la géométrie, et en ce que les surfaces rugueuses entourant les microcavités assurent la cohésion mécanique du substrat sur le corps du document identitaire (3). 9. Document mettant en oeuvre le procédé de réalisation d'un substrat pour image laser couleur, décrit précédemment, selon les revendications 7 et 8, caractérisé en ce que les sous pixels `R,G,b) sont imprimés sur un vernis réfléchissant. 10. Document mettant en oeuvre le procédé de réalisation d'un substrat pour image laser couleur, décrit précédemment, selon les revendications 7 à 9 , caractérisé en ce que un vernis réfléchissant est imprimé sur les sous pixels (R,G,B).30